(57)【要約】【課題】ホルムアルデヒドの放散量を低減でき、床材の各層間を確実に接着できる化粧床材を提供する。【解決手段】本発明の化粧床材は、裏面に複数の裏溝１１が形成された木質基材層１と、木質基材層１の裏面側に第１接着剤層５１を介して積層されたクッション材層３と、クッション材層３の裏面側に第２接着剤層５２を介して積層された防湿材層４とを備える。第１接着剤層５１が、ホルムアルデヒドが未含入の接着剤によって構成される。前記第２接着剤層５２が、ホルムアルデヒドおよびイソシアネートが未含入の接着剤によって構成される。第２接着剤層５２に、ヒドラジド系のホルムアルデヒド捕捉剤が配合されている。【選択図】図１
2015190129.tif 000002
【特許請求の範囲】
【請求項１】
裏面に複数の裏溝が形成された木質基材層と、前記木質基材層の裏面側に第１接着剤層を介して積層されたクッション材層と、前記クッション材層の裏面側に第２接着剤層を介して積層された防湿材層とを備えた化粧床材であって、
前記第１接着剤層が、ホルムアルデヒドが未含入の接着剤によって構成されるとともに、
前記第２接着剤層が、ホルムアルデヒドおよびイソシアネートが未含入の接着剤によって構成され、
前記第２接着剤層に、ヒドラジド系のホルムアルデヒド捕捉剤が配合されていることを特徴とする化粧床材。
【請求項２】
前記第１接着剤層が、エポキシ樹脂系、アクリル樹脂系、ポリウレタン樹脂系、酢酸ビニル樹脂系、水性ビニルウレタン樹脂系、ゴム系の接着剤の中から選択される少なくとも１種以上の接着剤によって構成されている請求項１に記載の化粧床材。
【請求項３】
前記第２接着剤層が、エチレン酢酸ビニル樹脂系の接着剤によって構成されている請求項１または２に記載の化粧床材。
【請求項４】
前記木質基材層の裏面に、ホルムアルデヒド捕捉剤が塗布されている請求項１〜３のいずれか１項に記載の化粧床材。
【請求項５】
床スラブ上に多数の化粧床材が直貼りで施工されるようにした床構造であって、
前記化粧床材として、請求項１〜４のいずれか１項に記載の化粧床材が用いられていることを特徴とする床構造。
【発明の詳細な説明】
【技術分野】
【０００１】
この発明は、鉄筋コンクリート造の床スラブに直貼りで施工される化粧床材および床構造に関する。
【背景技術】
【０００２】
マンション等の集合住宅においては直貼り工法で床仕上げを行う場合がある。直貼り工法は、コンクリートスラブ等の床スラブ上に接着剤等によって化粧床材を直接貼り付けて、床構造を形成するものである。
【０００３】
直貼り工法に用いられる化粧床材は、木質基材層と、その表面に設けられた化粧材層と、木質基材層の下面に設けられたクッション材層とを備え、木質基材層の裏面側には、防音性の向上や反り防止用に複数の裏溝が形成されている。
【０００４】
このような化粧床材は通常、木質基材層として３プライや５プライの合板が用いられているが、この合板自体の製造に使用される接着剤としては、比較的廉価な接着剤、例えば尿素系樹脂、メラミン系樹脂、フェノール系樹脂等のホルムアルデヒドを含む接着剤が用いられている。
【０００５】
このため、床材施工後に木質基材層に含まれるホルムアルデヒドが遊離して空気中に放散されることがあり、この放散量を低減させる必要がある。
【０００６】
例えば特許文献１，２に示す化粧床材においては、木質基材層としての合板の裏面に、ホルムアルデヒド捕捉剤（ホルマリンキャッチャー剤）をロールコーターやスプレーによって塗布しておき、床材施工後に木質基材層から放出されるホルムアルデヒドを捕捉剤によって吸着分解するようにしている。
【０００７】
また特許文献３に示す化粧床材においては、クッション材層としてのクッション材に、ロールコーターによってホルムアルデヒド捕捉剤を塗布したり、浸漬によってホルムアルデヒド捕捉剤を含浸させるようにしている。
【０００８】
さらに特許文献４に示す化粧床材においては、クッション材を木質基材層に接着するための接着剤に、ホルムアルデヒド捕捉剤を配合するようにしている。
【先行技術文献】
【特許文献】
【０００９】
【特許文献１】特開２００７−５６６３８号公報
【特許文献２】特開２００１−２３９５１２号公報
【特許文献３】特開２０００−３３６９１３号公報
【特許文献４】特開２００１−２６３６９０号公報
【発明の概要】
【発明が解決しようとする課題】
【００１０】
しかしながら、上記従来の化粧床材において、特許文献１，２に示すように木質基材層の裏面にホルムアルデヒド捕捉剤を塗布する場合、ロールコーターによって塗布すると、木質基材層の裏溝内全域にホルムアルデヒド捕捉剤を十分に行き渡らせることが困難であり、ホルムアルデヒドの放散量を十分に低減させることができない、という課題があった。
【００１１】
またホルムアルデヒド捕捉剤を木質基材層の裏面にスプレーによって塗布すれば、捕捉剤を木質基材層の裏溝内周面にも十分に行き渡らせることは可能である。しかしながらその場合、スプレー塗布装置として比較的大規模な設備が必要となり、コストの増大を来すとともに、スプレー塗装は、基本的にバッチ処理となるため、生産効率も低下してしまう、という課題があった。
【００１２】
一方、特許文献３の化粧床材のように、クッション材にホルムアルデヒド捕捉剤を塗布する場合、ホルムアルデヒド捕捉剤はクッション材等の樹脂材に対する密着性が低く、クッション材に安定状態に塗布することは困難である。またクッション材をホルムアルデヒド捕捉剤に浸漬させる場合には、浸漬装置として比較的大規模な設備が必要となり、コストの増大を来すとともに、浸漬塗装は、基本的にバッチ処理となるため、生産効率も低下してしまう、という課題が発生する。
【００１３】
さらに特許文献４の化粧床材において、木質基材層（木質材）にクッション材（樹脂材）を接着するには一般に、水性ビニルウレタン樹脂系の接着剤が多く用いられるが、この種の接着剤には、硬化剤としてイソシアネートが含まれている。これに対し、従来より多く使用されるホルムアルデヒド捕捉剤として、ヒドラジド化合物を含むヒドラジド系のホルムアルデヒド捕捉剤が周知である。ところが、この捕捉剤としてのヒドラジド化合物と上記接着剤中のイソシアネートとは反応し易く、その反応によって、イソシアネートの硬化促進作用が損なわれてしまうことがある。そうすると、木質基材層とクッション材層との間の接着性を十分に確保できず接着不良が発生する、という課題があった。
【００１４】
この発明は、上記の課題に鑑みてなされたものであり、ホルムアルデヒドの放散量を十分に低減できるとともに、床材自体の各層間を安定状態に確実に接着することができ、安価でかつ効率良く製作することができる化粧床材および床構造を提供することを目的とする。
【課題を解決するための手段】
【００１５】
上記課題を解決するため、本発明は、以下の手段を備えるものである。
【００１６】
［１］裏面に複数の裏溝が形成された木質基材層と、前記木質基材層の裏面側に第１接着剤層を介して積層されたクッション材層と、前記クッション材層の裏面側に第２接着剤層を介して積層された防湿材層とを備えた化粧床材であって、
前記第１接着剤層が、ホルムアルデヒドが未含入の接着剤によって構成されるとともに、
前記第２接着剤層が、ホルムアルデヒドおよびイソシアネートが未含入の接着剤によって構成され、
前記第２接着剤層に、ヒドラジド系のホルムアルデヒド捕捉剤が配合されていることを特徴とする化粧床材。
【００１７】
なお、本発明において、木質基材層は、木質系の材料（木質材）によって構成され、クッション材層および防湿材層は、樹脂材によって構成されている。
【００１８】
［２］前記第１接着剤層が、エポキシ樹脂系、アクリル樹脂系、ポリウレタン樹脂系、酢酸ビニル樹脂系、水性ビニルウレタン樹脂系、ゴム系の接着剤の中から選択される少なくとも１種以上の接着剤によって構成されている前項１に記載の化粧床材。
【００１９】
［３］前記第２接着剤層が、エチレン酢酸ビニル樹脂系の接着剤によって構成されている前項１または２に記載の化粧床材。
【００２０】
［４］前記木質基材層の裏面に、ホルムアルデヒド捕捉剤が塗布されている前項１〜３のいずれか１項に記載の化粧床材。
【００２１】
［５］床スラブ上に多数の化粧床材が直貼りで施工されるようにした床構造であって、
前記化粧床材として、前項１〜４のいずれか１項に記載の化粧床材が用いられていることを特徴とする床構造。
【発明の効果】
【００２２】
発明［１］の化粧床材によれば、木質基材層から放出されるホルムアルデヒドは、第２接着剤層に配合されたホルムアルデヒド捕捉剤によって吸着分解されるため、ホルムアルデヒドの放散量を低減することができる。さらに本発明の化粧床材は、第２接着剤層にホルムアルデヒド捕捉剤を配合するだけであるため、ホルムアルデヒド捕捉剤による処理（ホルムアルデヒド捕捉処理）を施すに際して、ロールコーターやスプレー装置等の大規模な設備を必要とせず、コストの削減を図ることができるとともに、生産効率も向上させることができる。また第２接着剤層には、ヒドラジド化合物が含まれるものの、イソシアネートは含まれていないため、イソシアネートとヒドラジド化合物との反応による不具合、すなわち硬化促進作用の低下による接着不良が発生するのを回避でき、良好な接着性を確実に得ることができる。
【００２３】
発明［２］の化粧床材によれば、木質基材層とクッション材層との間の接着性をより一層向上させることができる。
【００２４】
発明［３］の化粧床材によれば、クッション材層と防湿剤層との間の接着性をより一層向上させることができる。
【００２５】
発明［４］の化粧床材によれば、ホルムアルデヒドの放散量をより一層低減することができる。
【００２６】
発明［５］によれば、上記発明［１］〜［４］と同様に同様の効果を奏する床構造を提供することができる。
【図面の簡単な説明】
【００２７】
【図１】図１はこの発明の実施形態である化粧床材を模式化して示す断面図である。
【発明を実施するための形態】
【００２８】
図１はこの発明の実施形態である化粧床材を模式化して示す断面図である。同図に示すように、この化粧床材は、コンクリートスラブ等の床スラブＳ上に直貼りで施工されるものである。
【００２９】
この化粧床材は、木質基材層１と、木質基材層１の表面側（上面側）に接着剤（図示省略）を介して積層一体化された化粧材層２と、木質基材層１の裏面側（下面側）に第１接着剤層５１を介して積層一体化されたクッション材層３と、クッション材層３の裏面側（下面側）に第２接着剤層５２を介して積層一体化された防湿材層４とを備えている。
【００３０】
木質基材層１を構成する木質基材としては、木質系の材料が用いられる。木質系の材料としては例えば、合板の他に、ＭＤＦ、ＨＤＦ、パーティクルボード等の木質繊維板、オリエンテッドストランドボード、無垢材、集成材等、またはこれらの複合材料が用いられる。
【００３１】
特に本発明においては、３プライや５プライ等の合板を好適に用いることができる。合板を構成する各単板の樹種としては、ラワン、カポール、ケンパス、アカシアマンギューム、ファルカータ、ユーカリ、カメレレ、カバ、スギ、エゾマツ、トドマツ、カラマツ、ラジアータパイン等を採用することができる。中でも特に、ラワンを好適に用いることができる。
【００３２】
木質基材層１の裏面側には、遮音性の向上や、柔軟性の向上を図るために、裏面側（下方側）に開放する裏溝１１が形成されている。裏溝１１は通常、床材幅方向（横方向）に平行に配置され、かつ床材長さ方向に所定の間隔おきに複数形成されている。
【００３３】
この裏溝１１のサイズやピッチは適宜設定すれば良いが、例えば裏溝１１の幅は１ｍｍ〜５ｍｍ程度に設定するのが良く、裏溝間の間隔は５ｍｍ〜１５ｍｍ程度に設定するのが良い。
【００３４】
本実施形態においては、木質基材層１の裏面側に、床材長さ方向（縦方向）に平行な裏溝を形成するようにしても良い。例えば、縦方向の裏溝を、床材幅方向に所定の間隔おきに複数形成することによって、遮音性を一層向上できるとともに、柔軟性も一層向上できて、反りの発生をより確実に防止することができる。
【００３５】
また本実施形態において、木質基材層１の厚みは４ｍｍ〜１２ｍｍに設定するのが良い。もっとも本発明において、木質基材層１の全体厚みは、製造しようとする化粧床材全体の厚みに応じて調整することができる。
【００３６】
また本実施形態においては、木質基材層１の裏面側には、裏溝１１を形成した後に、ロールコーターによって、ヒドラジド化合物が含まれるヒドラジド系のホルムアルデヒド捕捉剤等が塗布されている。このヒドラジド系のホルムアルデヒド捕捉剤としては、後述するように、第２接着剤層５２に配合されるヒドラジド系のホルムアルデヒド捕捉剤と同様のものを好適に用いることができる。
【００３７】
なお、本発明においては、木質基材層１の裏面にホルムアルデヒド捕捉剤を必ずしも塗布する必要はないが、それを塗布することによって、ホルムアルデヒドの放散量をより一層低減させることができる。
【００３８】
また本発明において、木質基材層１の裏面にホルムアルデヒド捕捉剤を塗布する場合、その捕捉剤としては、後述する第２接着剤層５２に含有される捕捉剤とは異なり、必ずしもヒドラジド系のものを使用する必要はなく、他の種類の捕捉剤を使用するようにしても良い。
【００３９】
化粧材層２を構成する化粧材としては、一般に用いられる化粧シートを好適に用いることができる。例えば天然突板、天然挽き板、人工単板、集成材等の木質板の他、ポリエチレン、ポリプロピン等の合成樹脂シート、樹脂含浸紙、プリント紙等の紙質シート、またはこれらの複合シート（複合材料）を用いることができる。
【００４０】
さらに化粧材層２の表面には、必要に応じて、ウレタン系樹脂等で構成される塗料を塗布するようにしても良い。
【００４１】
なお本実施形態においては、化粧材を木質基材層１に接着するための接着剤としては例えば、ユリアメラミン、エチレン酢酸ビニル、ＰＵＲ（ポリウレタンリアクティブ）、ＳＢＲ（スチレンブタジエンゴム）系接着剤等の接着剤を好適に用いることができる。
【００４２】
さらに本実施形態において、化粧材接着用の接着剤としては、ホルムアルデヒドが含まれないものを使用するのが好ましい。
【００４３】
クッション材層（遮音材層）３を構成するクッション材としては、適度な弾力性（反発性）および柔軟性を有し、かつ遮音性を有する樹脂材（ゴム、繊維を含む）を使用することができる。例えば発泡ポリウレタン樹脂、発泡ポリエチレン樹脂、発泡ポリプロピン樹脂等の合成樹脂発泡体や、ポリエステル繊維不織布、レーヨン繊維不織布等の合成繊維不織布、発泡天然ゴム、発泡スチレンブタジエンゴム等のゴム系発泡体を好適に用いることができる。
【００４４】
またクッション材層３のクッション材としては、厚みが２ｍｍ〜６ｍｍのシート状ないし板状の成形品を用いるのが良い。なお、クッション材層３の厚みが薄過ぎると、遮音性能が悪くなり、逆に厚過ぎると、歩行感が悪くなってしまうおそれがある。
【００４５】
防湿材層４は、床スラブＳ等の床下地から床材内部への水分の侵入や、床下地から床材内部への床材施工用接着剤成分等の侵入を防止して、これらの侵入による悪影響を回避するものである。このためこの防湿剤層４を構成する防湿材としては、防湿性を備えたものを使用する必要がある。例えばポリプロピン樹脂、ポリエチレン樹脂、ＰＥＴ樹脂等によるフィルム状ないしシート状の樹脂成形体や樹脂発泡体等を好適に使用することができる。
【００４６】
第１接着剤層５１を構成する第１接着剤としては、クッション材としての樹脂材を木質基材層１としての木質系材料（木質材）に確実に接着でき、ホルムアルデヒドを含まない接着剤を用いる必要がある。具体的には、エポキシ樹脂系、アクリル樹脂系、ポリウレタン樹脂系、酢酸ビニル樹脂系、水性ビニルウレタン樹脂系、ゴム系の接着剤の中から選択される少なくとも１種以上の接着剤を用いることができる。特に本実施形態においては、木質系材および樹脂材間の接着性に優れ、かつ取り扱いが容易で作業性に優れた水性ビニルウレタン樹脂系の接着剤を用いるのが好ましい。
【００４７】
なお、本実施形態において第１接着剤として使用される水性ビニルウレタン樹脂系接着剤には、硬化剤としてイソシアネートが含まれている。
【００４８】
また、本実施形態において、第１接着剤層５１には、後述する第２接着剤層５２とは異なり、ヒドラジド系のホルムアルデヒド捕捉剤によるホルムアルデヒド捕捉処理（ホルマリンキャッチャー処理）が施されていない。つまり第１接着剤層５１に、ヒドラジド系のホルムアルデヒド捕捉剤が配合されることはなく、第１接着剤層５１内に、ヒドラジド化合物は含まれていない。
【００４９】
もっとも本発明においては、ホルムアルデヒド捕捉剤であっても、ヒドラジド系以外の捕捉剤であれば、第１接着剤層５１に配合するようにしても良い。
【００５０】
第２接着剤層５２を構成する第２接着剤としては、クッション材（樹脂材）と防湿材（樹脂材）との間を十分に接着できる接着剤を用いる必要があり、かつホルムアルデヒドおよびイソシアネートのいずれもが含まれない接着剤を用いる必要がある。具体的に本実施形態の第２接着剤としては、エチレン酢酸ビニル樹脂系接着剤を用いるのが好ましい。
【００５１】
さらに本実施形態おいて、第２接着剤層５２には、上記第２接着剤（接着剤成分）に加えて、ヒドラジド系のホルムアルデヒド捕捉剤（ホルマリンキャッチャー剤）が含まれている。
【００５２】
ヒドラジド系のホルムアルデヒド捕捉剤としては、ヒドラジド化合物を有効成分とする化学反応吸収型ホルムアルデヒド捕捉剤を使用することができる。ヒドラジド系のホルムアルデヒド捕捉剤の具体例としては、大塚化学株式会社製の固形型（粉末型）の「ケムキャッチ（商品名）」、株式会社オーシカ製の溶液型の「ディアムッシュ（商品名）」を好適に使用することができる。
【００５３】
またホルムアルデヒド捕捉剤の混入方法（配合方法）は、特に限定されるものではなく、例えば上記の接着剤成分に捕捉剤を所定量均等に混ぜ込むようにすれば良い。
【００５４】
さらに第２接着剤層５２におけるホルムアルデヒド捕捉剤（ケムキャッチ）の配合量としては、２ｇ／ｍ２〜５ｇ／ｍ２に調整するのが良い。すなわちこの配合量が少な過ぎる場合には、ホルムアルデヒドの放散量を十分に低減するのが困難になるおそれがある。逆にホルムアルデヒド捕捉剤の配合量が多過ぎる場合には、コストの増大を来すとともに、接着不良の要因にもなるため、好ましくない。
【００５５】
なお、接着剤（第２接着剤）中にホルムアルデヒド捕捉剤が配合（含有）されていることは、試薬やＩＲ分析によって確認することができる。
【００５６】
以上の積層体からなる化粧床材においては、周囲４辺に接合部を形成する。例えば化粧床材における周囲４辺のうち、隣り合う２辺に雄ざねを形成するとともに、残りの２辺に、上記雄ざねに係合可能な雌ざねを形成する。
【００５７】
そしてこの構成の化粧床材を床スラブＳに直貼りで施工するものである。すなわち多数の化粧床材を、隣り合う床材間において雄ざねおよび雌ざね間でさね結合を行いつつ、床スラブＳ上に接着剤を介して順次敷き詰めていく。これにより、床スラブＳが化粧床材によって被覆されて床構造が形成される。
【００５８】
なお本実施形態においては、化粧床材を床スラブＳに接着するための接着剤（図示省略）としては、任意の接着剤を使用できるが、ホルムアルデヒドを含まない接着剤を使用するのが好ましい。
【００５９】
以上の構成の本実施形態における化粧床材によれば、第２接着剤層５２にヒドラジド系のホルムアルデヒド捕捉剤を配合しているため、木質基材層１の特にその裏溝１１の内周面から放出されるホルムアルデヒドは、第２接着剤層５２中のホルムアルデヒド捕捉剤によって吸着分解されて、ホルムアルデヒドの放散量を低減することができる。
【００６０】
その上さらに本実施形態においては、木質基材層１の裏面側にも、ホルムアルデヒド捕捉剤をロールコート法によって塗布しているため、この捕捉剤によっても、ホルムアルデヒドを吸着でき、ホルムアルデヒドの放散量をより一層低減することができる。なおロールコート法は、スプレー塗布法や浸漬法に比べて、簡素な設備で対応でき、コストを削減することができる。さらにロールコート法は、バッチ処理とは異なり、連続処理で行えるため、高い生産効率を得ることができる。
【００６１】
また本実施形態においては、ホルムアルデヒド捕捉剤を混入した接着剤を、第２接着剤層５２として使用するだけのものであるため、ホルムアルデヒド捕捉剤を化粧床材の各構成部材に塗布するようなホルムアルデヒド捕捉処理工程を別途設ける必要がなく、その分、工程数を削減できて、生産効率を一層向上させることができる。
【００６２】
さらに本実施形態においては、第２接着剤層５２にホルムアルデヒド捕捉剤を混入するだけのものであるため、ホルムアルデヒド捕捉剤を浸漬（ディップ）方式や、スプレー方式で塗布するものとは異なり、大規模な設備を必要とせず、その分、コストの削減を図ることができる。
【００６３】
また第２接着剤層５２には、ヒドラジド系のホルムアルデヒド捕捉剤が含まれるものの、第２接着剤層５２の接着剤成分には、イソシアネートが含まれていないため、ヒドラジド化合物とイソシアネートとの反応による不具合（硬化促進作用の低下による接着不良）が発生するのを回避することができる。つまり、第２接着剤層５２による接着性を十分に確保でき、クッション材層３および防湿剤層４間を安定状態に確実に接着することができる。
【００６４】
なお、本実施形態においては、第１接着剤層５１には、硬化剤としてイソシアネートが含まれるものの、第１接着剤層５１には、ホルムアルデヒド捕捉剤、つまりヒドラジド化合物が含まれていないため、イソシアネートがヒドラジド化合物に反応して硬化促進作用が阻害されるような不具合が発生するのを確実に防止することができる。従って第１接着剤層５１によって、木質基材層１およびクッション材層３を互いに強固にかつ安定状態に接着することができる。
【実施例】
【００６５】
木質基材層１の裏面に第１接着剤層５１を介してクッション材層３が積層一体化されるとともに、クッション材層３の裏面に第２接着剤層５２を介して防湿材層４が積層一体化された化粧床材として、以下の実施例１，２、比較例１および参考例１の４種類の床材サンプル（試験体）を準備した。
【００６６】
＜実施例１＞
実施例１の床材サンプルでは、木質基材層１として厚さ３ｍｍＭＤＦを用い、第１接着剤層５１として、水性ビニルウレタン樹脂系接着剤を用い、クッション材層３として、厚さ２．５ｍｍの発泡ポリウレタン樹脂板を用い、第２接着剤層５２として、以下に示すヒドラジド系ホルムアルデヒド捕捉剤が配合された接着剤（ＦＣ配合接着剤）を用い、防湿剤層４として、ポリプロピレンフィルムを用いた。
【００６７】
上記第２接着剤層５２のＦＣ配合接着剤として、エチレン酢酸ビニル樹脂系接着剤に、大塚化学株式会社製の「ケムキャッチ（商品名）」からなるヒドラジド化合物（ヒドラジド系ホルムアルデヒド捕捉剤）を２ｇ／ｍ２の配合割合となるように均等に混ぜ合わせた接着剤を用いた。
【００６８】
なお水性ビニルウレタン樹脂系接着剤（第１接着剤層５１）は、硬化剤としてイソシアネートが含有されている。また、水性ビニルウレタン樹脂系接着剤（第１接着剤層５１）およびエチレン酢酸ビニル樹脂系接着剤（第２接着剤層５２）には、共にホルムアルデヒドは含まれていない。
【００６９】
＜実施例２＞
実施例２の床材サンプルでは、第２接着剤層５２としてのＦＣ配合接着剤における「ケムキャッチ（商品名）」の配合割合を、３ｇ／ｍ２となるように調整した。その他の構成は、上記実施例１の床材サンプルと同様である。
【００７０】
＜比較例１＞
比較例１の床材サンプルでは、第２接着剤層５２として、ホルムアルデヒド捕捉剤が配合されていないエチレン酢酸ビニル樹脂系接着剤を用いた。なお、比較例１の床材サンプルでは、ホルムアルデヒド捕捉処理（ホルマリンキャッチャー処理）は施していない。その他の構成は、上記実施例１の床材サンプルと同様である。
【００７１】
＜参考例１＞
参考例１の床材サンプルでは、第２接着剤層５２として、ホルムアルデヒド捕捉剤が配合されていないエチレン酢酸ビニル樹脂系接着剤を用いた。さらにクッション材層３として、ホルムアルデヒド捕捉処理を施した発泡ポリウレタン樹脂板を使用した。具体的には、発泡ポリウレタン樹脂板を予め、ホルムアルデヒド捕捉剤（ヒドラジド溶液）である株式会社オーシカ製の「ディアムッシュ（商品名）」に浸漬することによって、発泡ポリウレタン樹脂板の表層部にディアムッシュ（商品名）を２．５ｇ／ｍ２の割合となるように塗布（含浸）しておき、そのホルムアルデヒド捕捉処理済みの発泡ポリウレタン樹脂板を用いて、参考例１の化粧床材（床材サンプル）を作製した。その他の構成は、上記実施例１の床材サンプルと同様である。
【００７２】
＜ホルムアルデヒド放散量試験およびその評価＞
【００７３】
【表１】
2015190129.tif 000003
【００７４】
表１に示すように、上記実施例１，２、比較例１および参考例１の床材サンプルを、それぞれ３つずつ（Ａ〜Ｃ）準備し、各床材サンプルに対し、フローリングの日本農林規格（ＪＡＳ）の「ホルムアルデヒド放散量試験」に準拠して、放散量試験を行い、放散量に関して評価した。その結果を表１に併せて示す。
【００７５】
表１から明らかなように、実施例１，２および参考例１の床材サンプルでは、ホルムアルデヒド放散量の平均が０．３ｍｇ／Ｌ以下で、最大が０．４ｍｇ／Ｌ以下と非常に少なく、良好な評価「○」が得られた。この評価は、ＪＡＳ、ＪＩＳなどの表示記号（Ｆスター表示）では「Ｆ☆☆☆☆」に相当し、最上級の評価となる。換言すると、本発明に関連した実施例１，２の床材サンプルは、参考例１の床材サンプルのようにホルムアルデヒド捕捉剤にクッション材を浸漬するという面倒な処理を施さずとも、参考例１と同程度の高い評価を得ることができた。
【００７６】
一方、本発明の要旨を逸脱する比較例１の床材サンプルにおいては、ホルムアルデヒド放散量が多く、好ましくない評価「×」となった。
【産業上の利用可能性】
【００７７】
この発明の化粧床材は、鉄筋コンクリート造のマンション等における床仕上げに用いることができる。
【符号の説明】
【００７８】
１：木質基材層
１１：裏溝
３：クッション材層
４：防湿材層
５１：第１接着剤層
５２：第２接着剤層
Ｓ：床スラブ
【図１】
2015190129.tif 000004